СПОСОБ ПЛАВКИ ОКСИДНЫХ МАТЕРИАЛОВ В КИПЯЩЕМ ШЛАКОВОМ СЛОЕ

3
2
1. Способ плавки оксидных материалов в кипящем шлаковом слое, включающий подачу оксидотопливных окатышей или брикетов на поверхность шлакового слоя, подачу кислородсодержащего дутья над слоем, отвод металла, шлака и дымовых газов, отличающийся тем, что в шлаковый слой дополнительно непрерывно подают кислородсодержащее дутье ниже его поверхности на 0,2-1,5 м с интенсивностью 200-1000 м на 1 м горизонтального сечения слоя в месте ввода кислородсодержащего дутья.
2. Способ по п.1, отличающийся тем, что в шлаковый слой дополнительно подают углеродсодержащие материалы.
2
3. Способ по п.1, отличающийся тем, что в шлаковый слой подают флюс в количестве, обеспечивающем соотношение концентрации, выраженной в %, оксида кальция (CaO) и оксида кремния (SiO) в шлаке в пределах 0,5-2,0.
4. Способ по п.1, отличающийся тем, что содержание оксида углерода (CO) в дымовых газах поддерживают в пределах 1-20 об.% путем изменения расхода кислородсодержащего дутья, подаваемого над слоем.
5. Способ по п.1, отличающийся тем, что оксидотопливные окатыши или брикеты перед подачей их на поверхность шлакового слоя предварительно нагревают до температуры 900-1200°C.